(57)【要約】製造プロセスを評価するための方法を記載する。該方法は、光学ポンプビームパルスを生成することと、該光学ポンプビームパルスを試料の表面に向けることと、を含む。プローブパルスを生成し、該プローブパルスを該試料の該表面に向ける。プローブパルス応答信号を検出する。音響信号に応じて変化する該プローブパルスの変化は、プローブパルス応答信号を形成する。該試料を作るために使用される、１つ以上の製造プロセスステップの評価は、該プローブパルス応答信号に基づいて行われる。さらに、該方法は、ＣＭＰプロセスのプロセス制御に使用されてもよい。また、装置も記載される。【選択図】図３
2010520616.tif 000002
【特許請求の範囲】
【請求項１】
光学ポンプビームパルスを生成し、前記光学ポンプビームパルスを試料の表面に向けて、音響信号を生成することと、
プローブパルスを生成し、前記プローブパルスを前記試料の前記表面に向けることと、
前記音響信号に応じて変化する前記プローブパルスの変化が形成するプローブパルス応答信号を検出することと、
前記プローブパルス応答信号に基づき、前記試料を作るために使用される少なくとも１つの製造プロセスステップの評価情報を形成することと、
を含む、方法。
【請求項２】
前記評価情報を形成することは、
前記プローブパルス応答信号を、前記試料の少なくとも１つの特性と関連付けることと、
前記試料の前記少なくとも１つの特性に基づき、前記少なくとも１つの製造プロセスステップの前記評価情報を形成することと、を含む、請求項１に記載の方法。
【請求項３】
前記少なくとも１つの特性は、絶縁パッドの厚さ、銅パッドの厚さ、および線配列の厚さのうちの少なくとも１つである、請求項２に記載の方法。
【請求項４】
前記評価情報は、前記少なくとも１つの製造プロセスステップが、前記試料の前記少なくとも１つの特性を許容誤差内でもたらしているかどうかについての判定を含む、請求項２に記載の方法。
【請求項５】
前記製造プロセスは、化学機械平坦化プロセスである、請求項１に記載の方法。
【請求項６】
第１の製造プロセスを使用して、前記試料を作出することをさらに含む、請求項１に記載の方法。
【請求項７】
前記少なくとも１つの製造プロセスステップの前記評価情報に基づき、前記第１の製造プロセスを自動的に調節して、第２の製造プロセスを作成することをさらに含む、請求項６に記載の方法。
【請求項８】
前記調節することは、前記第１の製造プロセスに少なくとも１つの矯正プロセスことを追加することを含む、請求項７に記載の方法。
【請求項９】
前記調節することは、前記第１の製造プロセスの一部を含む、少なくとも１つの製造ことの通常プロセスパラメータを修正することを含む、請求項７に記載の方法。
【請求項１０】
前記少なくとも１つの製造プロセスの前記評価情報に基づき、少なくとも１つの他の試料の生産を停止することをさらに含む、請求項１に記載の方法。
【請求項１１】
前記少なくとも１つの製造プロセスステップの前記評価情報は、前記少なくとも１つの製造プロセスステップが、少なくとも１つの所望の基板特性を満足する試料の作出をもたらしているかどうかについての判定を含む、請求項１に記載の方法。
【請求項１２】
前記プローブパルスの変化を検出することは、前記プローブパルスの偏位を検出すること、および前記試料の反射率の変化を検出することのうちの少なくとも１つを含む、請求項１に記載の方法。
【請求項１３】
コンピュータ可読記憶媒体に記憶されるコンピュータプログラム命令の実行の結果として実行される、請求項１に記載の方法。
【請求項１４】
光源と、検出器と、処理ユニットとを備える装置であって、
前記光源は、
・  光学ポンプビームパルスを生成し、
・  音響信号を生成するために、前記光学ポンプビームパルスを試料の表面に向け、
・  プローブパルスを生成し、
・  前記プローブパルスを前記試料の前記表面に向ける
ように構成され、
前記検出器は、前記音響信号に応じて変化する前記プローブパルスの変化に基づいて形成されるプローブパルス応答信号を検出するように構成され、
前記処理ユニットは、前記プローブパルス応答信号に基づき、前記試料を作るために使用される第１の製造プロセスの少なくとも１つの製造プロセスステップの評価情報を形成するように構成される、
装置。
【請求項１５】
前記処理ユニットは、さらに、
前記プローブパルス応答信号を前記試料の少なくとも１つの特性と関連付け、
前記試料の前記少なくとも１つの特性に基づいて前記評価情報を形成する、
ように構成される、請求項１４に記載の装置。
【請求項１６】
前記少なくとも１つの特性は、絶縁パッドの厚さ、銅パッドの厚さ、および線配列の厚さのうちの少なくとも１つである、請求項１５に記載の装置。
【請求項１７】
前記処理ユニットは、前記少なくとも１つの製造プロセスステップの前記評価情報に基づき、前記第１の製造プロセスを自動的に調節して、第２の製造プロセスを作成するようにさらに構成される、請求項１４に記載の装置。
【請求項１８】
前記検出器は、前記プローブパルスの偏位、および前記試料の反射率の変化のうちの少なくとも１つを検出するように構成される、請求項１４に記載の装置。
【請求項１９】
光学ポンプビームパルスを生成し、前記光学ポンプビームパルスを試料の表面に向けて、音響信号を生成する第１の手段と、
プローブパルスを生成し、前記プローブパルスを前記試料の前記表面に向ける第２の手段と、
前記音響信号に応じて変化する前記プローブパルスの変化が形成するプローブパルス応答信号を検出する手段と、
前記プローブパルス応答信号に基づき、前記試料を作るために使用される、少なくとも１つの製造プロセスステップの評価情報を形成する評価手段と、を備える、装置。
【請求項２０】
前記第１の生成手段はパルスレーザーであり、前記第２の生成手段は前記パルスレーザーであり、前記検出手段は検出器であり、前記評価手段は処理ユニットである、請求項１９に記載の装置。
【発明の詳細な説明】
【技術分野】
【０００１】
本発明は、概して、半導体材料の測定に関し、より具体的には、金属線配列および層の測定に関する。
【背景】
【０００２】
化学機械平坦化（ＣＭＰ）は、例えば、銅相互接続を有する集積回路（ＩＣ）上に、高性能かつ高歩留まりの相互接続構造を作るために重要なプロセスである。
【０００３】
ＣＭＰ研磨速度は、電気めっきプロファイル、スラリーの化学的性質、パッドの磨耗、層間絶縁材料、およびパターン密度を含む、多くの可変要素に依存する。これらの影響は、ＣＭＰディッシングおよびエロージョンが、相互接続構造の抵抗に著しい影響を与え得る、先端技術ノードでより顕著になる。
【０００４】
線構造の研磨が不十分な場合、残留銅または障壁は、回路をショートさせ、欠陥ダイをもたらす。しかしながら、過度の研磨は、線抵抗を増加し、チップの速度および性能の両方に悪影響を及ぼす。
【０００５】
特定の相互接続抵抗を維持するために、接着パッドおよび線配列構造の両方の銅厚さを監視することが重要である。これらの厚さは、ウエハ全体を通して、およびウエハ間で大幅に異なるため、高生産性のインライン計測技術が望ましい。
【０００６】
したがって、高歩留まりを維持するために、銅線を所望の厚さで維持することが重要である。これは、厳密なプロセス制御を要求する。
【０００７】
ＣＭＰプロセスを監視するために、走査電子顕微鏡（ＳＥＭ）、および絶縁膜研磨を測定する光学技術、ならびに層間絶縁パッド、銅パッド、および線配列等の構造間の相対高差を測定することができる高解像度表面形状測定装置を含む、いくつかの計測技術が使用される。
【０００８】
それでもなお、銅等の金属から作られる線配列および層を測定する場合、そのような計測技術は、改善することができる。
【概要】
【０００９】
本発明に係る、例示的な実施形態は、製造プロセスを評価するための方法である。該方法は、光学ポンプビームパルスを生成することと、該光学ポンプビームパルスを試料の表面に向けることと、を含む。プローブパルスを生成し、該プローブパルスを試料の表面に向ける。プローブパルス応答信号を検出する。音響信号に応じて変化するプローブパルスの変化が、プローブパルス応答信号を形成する。試料を作るために使用される、プローブパルス応答信号に基づいて、１つ以上の製造プロセスステップの評価情報が形成される。
【００１０】
本発明に係る、別の例示的な実施形態は、製造プロセスを評価するための装置である。該装置は、光学ポンプビームパルスを生成し、該光学ポンプビームパルスを試料の表面に向け、音響信号を生成し、プローブパルスを生成し、該プローブパルスを試料の表面に向けるように構成される、光源を含む。プローブパルス応答信号を検出するために、検出器を備える。プローブパルス応答信号は、音響信号に応じて変化するプローブパルスの変化に基づいて形成される。また、プローブパルス応答信号に基づいて、試料を作るために使用される、１つ以上の製造プロセスステップの評価情報を形成することができる処理ユニットも備えられる。
【００１１】
本発明に係る、さらなる例示的な実施形態は、製造プロセスを評価するための装置である。該装置は、光学ポンプビームパルスを生成し、該光学ポンプビームパルスを試料の表面に向けるための第１の手段を含む。プローブパルスを生成し、該プローブパルスを試料の表面に向けるための第２の手段が含まれる。該装置は、プローブパルス応答信号を検出するための手段を含む。音響信号に応じて変化するプローブパルスの変化が、プローブパルス応答信号を形成する。プローブパルス応答信号に基づき、試料を作るために使用される、少なくとも１つの製造プロセスステップの評価情報を形成するための評価手段が含まれる。
【図面の簡単な説明】
【００１２】
本発明の実施形態の前述および他の態様は、次の発明を実施するための形態が添付の図面と併せて読まれる場合に、より明らかとなる。
【００１３】
【図１】銅ＣＭＰプロセスの実施例である。
【００１４】
【図２】ディッシングおよびエロージョンの実施例である。
【００１５】
【図３】本発明の例示的な実施形態とともに使用するためのピコ秒超音波システムの簡易ダイアグラムである。
【００１６】
【図４】ＰＤ１およびＰＤ２が、例示的な実施形態の図３のシステムで使用される、２つの光検出器である、ＰＳＤ検出器の図解である。
【００１７】
【図５】２４００Åの銅膜からの被測定信号の例に対応するグラフを示し、ここで膜厚さは、エコー位置を使用して測定され、図中、１００ｐｓ（ピコ秒）で膜を通る第１の往復、および２００ｐｓで第２の往復が確認される。
【００１８】
【図６Ａ】Ｃｕ線配列シートのピコ秒超音波信号の結果を示す。
【図６Ｂ】Ｃｕ全面シートのピコ秒超音波信号の結果を示す。
【図６Ｃ】図６Ａに対応するＳＥＭによる断面を示す。
【図６Ｄ】図６Ｂに対応するＳＥＭによる断面を示す。
【００１９】
【図７】パッドおよびＣｕ線上のＳＥＭ厚さとＰＵＬＳＥ厚さとの間の相関関係のグラフを示す。
【００２０】
【図８】Ｃｕ全面シートおよび線配列ボックス上のＸ軸に沿った、厚さプロファイルのグラフを示す。
【００２１】
【図９】７つのダイにわたる、ピコ秒超音波および高解像度表面形状測定装置によって測定される走査率（％）の、静的または動的モードのいずれかにおける、線を通る最大変化量のグラフを示す。
【００２２】
【図１０】ＳＥＭによる積層体組成を示す：（左）Ｃｕパッドの内側、（右）Ｃｕパッドの外側。
【００２３】
【図１１】ウエハ１からウエハ２５でＣＭＰ圧力が意図的に上昇された、全面シートおよび線配列のＣｕ厚さのグラフを示す。
【００２４】
【図１２Ａ】および
【図１２Ｂ】ＥＣＰ（電気めっきされた）および部分的に研磨された構造（線幅１００μｍ、密度５０パーセント）の概略図を示し、図中Ｘは、測定点を示す。
【００２５】
【図１２Ｃ】および
【図１２Ｄ】それぞれ、図１２Ａおよび図１２Ｂに対応する厚さプロファイルを示す。
【００２６】
【図１３Ａ】および
【図１３Ｂ】ＥＣＰ後、および部分的に研磨された線構造（線幅０．２５μｍ、密度５０パーセント）の概略図を示し、図中Ｘは、測定点を示す。
【００２７】
【図１３Ｃ】および
【図１３Ｄ】それぞれ、図１３Ａおよび図１３Ｂに対応する、ＥＣＰ後、および部分的に研磨されたＣｕ厚さプロファイルを示す。
【００２８】
【図１４Ａ】ＣＭＰ前線配列測定による生データを示し、図中、エコー１は、オーバーバーデン厚さに対応し、エコー２は、合計厚さ（線配列＋オーバーバーデン）に対応する。
【００２９】
【図１４Ｂ】図１４Ａに対応し、電気めっきし、オーバーバーデンおよび合計厚さを示した後のサブミクロン線構造の断面の概略図を示す。
【００３０】
【図１５Ａ】ＣＭＰ前のピコ秒超音波厚さ対ＳＥＭ厚さの相関関係を示すグラフであり、図中、合計厚さ（線配列＋オーバーバーデン）が示され、相関関係は、Ｒ２＝０．９９と優れている。
【００３１】
【図１５Ｂ】ＣＭＰ後の線配列厚さを示すグラフであり、また、このグラフは、２つの技術間の優れた相関関係も示す。
【００３２】
【図１６】異なるダイ配置を有する製品Ａおよび製品Ｂ上のパターン依存性ＣＭＰの影響を図示するグラフであり、製品Ｂ（ＬＢ）の線配列は、時間Ｔ１の研磨後、大幅なオーバーバーデンを示し、オーバーバーデン厚さを減少させるために、追加研磨を必要とし、接着パッドは、線配列より大幅に速い速度で同一研磨時間、研磨される。
【００３３】
【図１７Ａ】銅接着パッドにわたる高解像度（５μｍステップ）線走査測定結果を図示するグラフであり、これは、構造にわたるディッシングを明示し、銅厚さは、形状の中心で約９００Åである。
【００３４】
【図１７Ｂ】サブミクロン線配列にわたる高解像度線走査測定結果を示すグラフであり、平均銅厚さは、約１８００Åである。
【００３５】
【図１８Ａ】ウエハの平均厚さが９８０Åである、ウエハ内の接着パッドの均一性プロファイルである。
【００３６】
【図１８Ｂ】ウエハの平均厚さが１８００Åである、ウエハ内の線配列の均一性プロファイルである。
【００３７】
【図１９】図１９Ａおよび図１９Ｂを含み、ウエハ上で測定された６０個のダイのピコ秒超音波厚さ対電気試験データが、優れた相関関係を示すことを図示し、図１９Ａは、接着パッドが０．９０の相関関係（Ｒ２）であるという結果を示し、図１９Ｂは、線配列が０．９５の相関関係であるという結果を示す。
【００３８】
【図２０】線配列において、ＴＥＭ測定結果との優れた相関関係を示す、ピコ秒超音波測定結果を図示するグラフである。
【００３９】
【図２１Ａ】ウエハ中心（１４００Å）と比較して、端部ダイ厚さが約８００Åである、過度に研磨されたウエハのウエハ内均一性プロファイルを図示する。
【００４０】
【図２１Ｂ】中心ダイ（１４００Å）と端部ダイ（１１００Å）との間の変化量が改善された、研磨圧力を最適化した後のウエハ内均一性プロファイルを図示する。
【００４１】
【図２２】端部除外が７ｍｍに相当する、Ｍ６製品ウエハ全体にわたるＹ直径のグラフを示す。
【００４２】
【図２３】製造プロセスを評価するための方法の簡易化フローチャートを図示する。
【例示的実施形態の詳細な説明】
【００４３】
上述されるように、化学機械研磨（ＣＭＰ）は、例えば、銅相互接続を有する、高性能かつ高歩留まり集積回路（ＩＣ）を生産するために、重要なプロセスステップである。ＣＭＰプロセスを監視するために、絶縁膜研磨を測定する光学技術、ならびに層間絶縁信号パッド、銅パッド、および線配列等の構造間の相対高差を測定することができる高解像度表面形状測定装置を含む、いくつかの計測技術が使用される。
【００４４】
対照的に、ピコ秒超音波方法は、銅厚さを測定し、したがってＣＭＰプロセス監視の関心パラメータ（例えば、特性）を直接測定する。ピコ秒超音波技術は、パッド等の固体銅構造上での測定において定評がある。しかしながら、現行および次世代デバイスに必要な密集した狭い線配列においては、直径がおよそ１０μｍしかないとはいえ、測定スポットサイズが数百の銅線／絶縁膜対を覆い得る。したがって、例示的な実施形態においては、絶縁信号に対して鈍感である、新しい検出装置および方法が開発された。ピコ秒超音波の、銅パッドおよび０．６μｍ線配列の両方上で測定する能力を試験した。結果を、走査電子顕微鏡（ＳＥＭ）と比較した。試料には、異なる製品、および６つの異なる金属層が含まれる。ピコ秒超音波システムおよび方法が本明細書に記載され、様々な試料の詳細な結果が提示される。
【００４５】
ピコ秒超音波計測技術は、９０ｎｍ技術ノードでのＣＭＰ監視に導入されており、６５ｎｍプロセスに適格とされている。ピコ秒超音波は、例えば、超高速レーザー光パルスを使用して、試験エリア上の最上層膜内に音波を生成する、非接触、非破壊的技術である。この音波は、界面と接触するまで構造の中へ進む。界面で、エコーが生成される。次いで該エコーは、表面に戻り、そこで検出される。したがって、膜の特性（例えば、厚さ）は、膜を通るエコーの一方向トリップ時間と材料内の音の速度を乗算することによって測定することができる。この技術は、ＣＭＰ試験構造として使用されるサブミクロン線配列構造を含む、様々な金属膜を特性化するために、幅広く使用されている。ピコ秒超音波技術、および例えば、ＣＭＰプロセスの特性化へのそれらの適用を本明細書に記載する。
【００４６】
参照を容易にするために、本記述は、数多くの異なるセクションに分かれている。
【００４７】
Ｉ．序論
【００４８】
半導体デバイスの形状が縮小し続けるにつれて、トランジスタ切り替え速度は大幅に上昇した。一方、高密度集積化に対する需要は、相互接続寸法の減少、および金属層の数の増加を促進し、結果として相互接続抵抗ならびに寄生容量の増加をもたらす。例えば、Ｌ．  Ｈｅ，  Ａ．  Ｂ．  Ｋａｈｎｇ，  Ｋ．  Ｈ．  Ｔａｒｎ，  ａｎｄ  Ｊ．  Ｘｉｏｎｇ，  "Ｖａｒｉａｂｉｌｉｔｙ−Ｄｒｉｖｅｎ  Ｃｏｎｓｉｄｅｒａｔｉｏｎｓ  ｉｎ  ｔｈｅ  Ｄｅｓｉｇｎ  ｏｆ  Ｉｎｔｅｇｒａｔｅｄ−Ｃｉｒｃｕｉｔ  Ｇｌｏｂａｌ  Ｉｎｔｅｒｃｏｎｎｅｃｔｓ"，  Ｐｒｏｃ  ２１ｔｈ  ＶＭＩＣ，  ２１４−２２１，  Ｓｅｐｔｅｍｂｅｒ，  ２００４を参照されたい。相互接続抵抗を減少させるために、Ｃｕ相互接続が導入された。例えば、Ｒ．  Ｈ．  Ｈａｖｅｍａｎｎ  ａｎｄ  Ｊ．  Ａ．  Ｈｕｔｃｈｂｙ，  "Ｈｉｇｈ  Ｐｅｒｆｏｒｍａｎｃｅ  Ｉｎｔｅｒｃｏｎｎｅｃｔｓ：Ａｎ  Ｉｎｔｅｇｒａｔｉｏｎ  Ｏｖｅｒｖｉｅｗ"，  Ｐｒｏｃｅｅｄｉｎｇｓ  ｏｆ  ｔｈｅ  ＩＥＥＥ，  Ｖｏｌ．  ８９，  Ｎｏ．  ５，  Ｍａｙ  ２００１を参照されたい。
【００４９】
通常、Ｃｕ相互接続は、デュアルダマシン手段を使用して製造される。アルミニウムが層間絶縁膜（ＩＬＤ）の上に成膜され、パターン形成され、エッチングされる、従来のアルミニウムの金属化とは異なり、銅はエッチングすることがより困難であるため、銅金属化は、ダマシンプロセスを必要とする。ダマシンプロセスにおいては、ＩＬＤは、最初に成膜およびパターン形成され、金属線が位置するトレンチを画定する。次いで金属を成膜して、パターン形成された酸化物トレンチを充填し、ＣＭＰを用いて研磨して、所望の線の外側の余分な金属を除去する。ＣＭＰを適切に行うことは、線製造の後端を成功させるための主要な要素である。
【００５０】
最適な銅除去プロセスは、バルク除去ステップと洗浄ステップとの間の適切なバランスを必要とする。目的は、過度に研磨されたウエハまたはくずウエハをもたらす終端不具合を排除し、より厳密なプロセス制御を有して、歩留まり損失を制限することである。
【００５１】
通常、銅ダマシン構造研磨は、３つの異なるプラテン（図１を参照）上で実施される３つのステップの手段によって達成される。ステップ１は、バルク銅除去であり、ステップ２は、多くの場合、「ソフトランディング」と称されるデバイス洗浄であり、ステップ３は、障壁除去および酸化物バフ研磨である。良好なデバイス機能性を得るために、いずれかの構造が過度に研磨される、または研磨不十分になることを避けることが不可欠である。
【００５２】
Ｃｕ  ＣＭＰ作業内で、デバイス洗浄（図１に示されるステップ２）は、好ましくは、設計が相互接続と呼び得るものは、いかなる銅残留物も残らないように実施され、一方、最小限のトポグラフィが生成されるべきであることから、困難なステップである。理想的には、研磨された銅は、完全に平坦である。あいにく、銅線は、ＣＭＰによるディッシングおよびエロージョンを受ける。図２を参照のこと。
【００５３】
ディッシングは、隣接する酸化物と比較して、銅線の陥凹した高さとして定義される。エロージョンは、元の酸化物の高さと研磨後の酸化物の高さとの間の差として定義される。Ｃｕ厚さ損失は、フィールド酸化物損失、局所酸化物エロージョン、および銅ディッシングの合計である。
【００５４】
重要な要素は、ＣＭＰ後の銅および酸化物厚さの精密制御を維持することである。
【００５５】
世界規模のＣＭＰ計測技術が、プロセスをエンドポインティングするのに有用である一方、これらは、最終的なチップ性能に大きな影響を与え得る、ナノトポグラフィのばらつきの特性化を提供できない。例えば、Ｔ．  Ｐａｒｋ，  ｅｔ  ａｌ．，  "Ｏｖｅｒｖｉｅｗ  ｏｆ  Ｍｅｔｈｏｄｓ  ｆｏｒ  Ｃｈａｒａｃｔｅｒｉｚａｔｉｏｎ  ｏｆ  Ｐａｔｔｅｒｎ  Ｄｅｐｅｎｄｅｎｃｉｅｓ  ｉｎ  Ｃｏｐｐｅｒ  ＣＭＰ"，  Ｐｒｏｃ．  ＣＭＰＭＩＣ，  ｐｐ．  １９６−２０５，  Ｍａｒｃｈ  ２０００を参照されたい。表面形状測定は、その後のプロセスステップのトポグラフィおよび平面性を判断できるが、銅線厚さを直接測定することができず、したがって、初期のトレンチ深さまたはフィールドエリアのエロージョンが予期されるとおりでない場合に、表面形状測定は、不正確な結果を提供し得る。電気試験は、最終的なデバイス性能との優れた相関関係を提供するが、比較的低速であり、一般にオフラインで使用される。この作業は、例えば、ピコ秒超音波の使用が、金属レベル（ＭＬ）１〜６の６５ｎｍデバイス上で使用される、充填度が５０パーセントの銅の金属線配列のエロージョンの特性化することを立証する。
【００５６】
高速デバイススケーリングは、より高速かつより低電力消費の集積回路（ＩＣ）を生産している、半導体産業の成長を支配するもっとも重要な要素となっている。抵抗−コンデンサ（ＲＣ）遅延を最小化するために、デバイス製造業者は、アルミニウム相互接続の使用から銅相互接続の使用へ、および酸化物の使用から低誘電率材料の使用へ移行した。ＩＣ製造におけるこれらの進展は、最大１０億個トランジスタ／ｃｍ２のデバイス密度の増加をもたらし、したがって、対応する回路機能性の向上は、必要なデバイス通信を促進するために、金属相互接続の多数の層を必要とする。金属、およびこれらの複雑な相互接続レベルを絶縁するために使用される絶縁層を、効果的かつ効率的に平坦化する能力は、これらのデバイスの性能を実現するために、非常に重要である。
【００５７】
化学機械研磨（ＣＭＰ）は、銅ダマシン構造において平坦化を達成するためにもっとも広く使用される方法となった。ＣＭＰは、高性能、高歩留まりデバイスを生産するための重要なプロセスステップのうちの１つとなった。
【００５８】
銅ＣＭＰの主要指標は、ディッシングおよびエロージョントポグラフィ、研磨後検出性、集積能力、および費用対効果である。例えば、Ｃ．  Ｌ．  Ｂｏｒｓｔ，  Ｓ．  Ｍ．  Ｓｍｉｔｈ  ａｎｄ  Ｍ．  Ｅｉｓｓａ，  "Ｃｈａｌｌｅｎｇｅｓ  ａｎｄ  Ｒｅｗａｒｄｓ  ｏｆ  Ｌｏｗ−ａｂｒａｓｉｖｅ  ｃｏｐｐｅｒ  ＣＭＰ：  Ｅｖａｌｕａｔｉｏｎ  ａｎｄ  Ｉｎｔｅｇｒａｔｉｏｎ  ｆｏｒ  Ｓｉｎｇｌｅ  Ｄａｍａｓｃｅｎｅ  Ｃｕ／Ｌｏｗ−ｋ  Ｉｎｔｅｒｃｏｎｎｅｃｔｓ  ｆｏｒ  ｔｈｅ  ９０ｎｍ  Ｎｏｄｅ，"  ＭＲＳ  Ｓｙｍｐｏｓｉｕｍ  Ｐｒｏｃｅｅｄｉｎｇｓ，  ｐｐ  ３−１４，  Ａｐｒｉｌ  ２００４を参照されたい。大幅な銅ディッシング／エロージョンは、線の銅損失をもたらし、シート抵抗の増加および望ましくないトポグラフィという結果に至る。ディッシングによって生じる金属厚さ損失は、金属線幅との強い相関関係を呈する。例えば、接着パッドおよび広幅線は、サブミクロン線配列構造より多くのディッシングを示す。結果として、ダイ配置により、ウエハにわたる銅厚さ分布は、変化に富む可能性がある。
【００５９】
また、ディッシングによる銅損失は、続くフォトリソグラフィステップの焦点マージンの深さに直接影響する。限界寸法が縮小するにつれて、フォトリソグラフィツールは、焦点深度を継続的に減少させる。デバイスは、所与の相互接続確立のための続く５〜１５のリソステップを使用してもよく、したがって、改善されたトポグラフィ焦点マージンおよびパターン形成は、ますます重要であり、Ｃｕ  ＣＭＰプロセスに厳しい要求を課す。Ｃ．  Ｌ．  Ｂｏｒｓｔ  ｅｔ  ａｌを参照されたい。
【００６０】
製品ウエハ上の平面性を達成することは、電気めっきおよびＣＭＰプロセスの両方が、パターンに強く依存するため、困難である。銅めっきの速度は、線幅、線間の間隔、および５〜１０μｍ以内の他の構造との相互作用に影響を受ける。例えば、Ｔ．  Ｐａｒｋ，  Ｔ．  Ｔｕｂｇａｗａ，  ａｎｄ  Ｄ．  Ｂｏｎｉｎｇ，  "Ｐａｔｔｅｒｎ  Ｄｅｐｅｎｄｅｎｔ  Ｍｏｄｅｌｉｎｇ  ｏｆ  Ｅｌｅｃｔｒｏｐｌａｔｅｄ  Ｃｏｐｐｅｒ  Ｐｒｏｆｉｌｅｓ"，  Ｉｎｔｅｒｎａｔｉｏｎａｌ  Ｉｎｔｅｒｃｏｎｎｅｃｔ  Ｔｅｃｈｎｏｌｏｇｙ  Ｃｏｎｆｅｒｅｎｃｅ，  ｐｐ．  ２７４−２７６，  Ｊｕｎｅ  ２００１を参照されたい。
【００６１】
したがって、銅オーバーバーデンは、電極配置および電解質分布に起因する、不均一のトポグラフィ、ならびにより大きな規模の不均一性を呈し得る。次いでＣＭＰプロセスは、非平担表面から開始し、有効パターン密度に反比例する速度での研磨に進む。例えば、Ｄ．  Ｂｏｎｉｎｇ，  Ｂ．  Ｌｅｅ，  Ｔ．  Ｔｕｂａｗａ，  ａｎｄ  Ｔ．  Ｐａｒｋ，  "Ｍｏｄｅｌｓ  ｆｏｒ  Ｐａｔｔｅｒｎ  Ｄｅｐｅｎｄｅｎｃｉｅｓ：  Ｃａｐｔｕｒｉｎｇ  Ｅｆｆｅｃｔｓ  ｉｎ  Ｏｘｉｄｅ，  ＳＴＩ，  ａｎｄ  Ｃｏｐｐｅｒ  ＣＭＰ"，  Ｓｅｍｉｃｏｎ／Ｗｅｓｔ  Ｔｅｃｈｎｉｃａｌ  Ｓｙｍｐｏｓｉｕｍ：  ＣＭＰ  Ｔｅｃｈｎｏｌｏｇｙ  ｆｏｒ  ＵＬＳＩ  Ｍａｎｕｆａｃｔｕｒｉｎｇ，  Ｊｕｌｙ  １７，  ２００１を参照されたい。
【００６２】
いったん障壁が取り除かれると、パターン密度が５０〜２００μｍの範囲にわたり変化する場合、研磨速度の明白な差異を観測することができ、短距離依存性は、個々の線またはスペーサの研磨速度に影響し得る。例えば、Ｔ．  Ｐａｒｋ．  ｅｔ．  ａｌ，  "Ｏｖｅｒｖｉｅｗ  ｏｆ  Ｍｅｔｈｏｄｓ  ｆｏｒ  Ｃｈａｒａｃｔｅｒｉｚａｔｉｏｎ  ｏｆ  Ｐａｔｔｅｒｎ  Ｄｅｐｅｎｄｅｎｃｉｅｓ  ｉｎ  Ｃｏｐｐｅｒ  ＣＭＰ"，  Ｐｒｏｃ．  ＣＭＰ−ＭＩＣ，  ｐｐ．  １９６−２０５，  Ｍａｒｃｈ  ２０００を参照されたい。パターン依存性効果に加え、研磨速度は、パッドの磨耗、研磨ヘッド圧力、およびスラリー変化を含む要素に影響を受ける。
【００６３】
場合によっては、自動プロセス制御（ＡＰＣ）を使用して、入ってくるウエハのばらつきを補正するフィードフォワード型と、ＣＭＰのばらつきを補正するフィードバックワード型とを組み合わせることが可能である。ＡＰＣの実施例は、米国特許第７，０８３，４９５号、「Ａｄｖａｎｃｅｄ  Ｐｒｏｃｅｓｓ  Ｃｏｎｔｒｏｌ  Ａｐｐｒｏａｃｈ  ｆｏｒ  Ｃｏｐｐｅｒ  Ｉｎｔｅｒｃｏｎｎｅｃｔ  Ｗｉｒｉｎｇ  Ｓｈｅｅｔ  Ｒｅｓｉｓｔａｎｃｅ  Ｃｏｎｔｒｏｌ」に示される。第１のウエハの銅厚さの標的を設定することができ、該ウエハのＣＭＰ後測定結果は、後続のウエハの研磨速度を修正するために使用することができる。
【００６４】
これらの課題にも関わらず、基本的な電気めっきおよびＣＭＰプロセスは、少なくとも、３２ｎｍ技術ノードを通して使用されると予測される。例えば、Ｍ．  Ｈｓｉｅｈ，  Ｊ．  Ｙｅｈ，  Ｍ．  Ｔａｓｉ，  Ｋ．  Ｗａｎｇ，  Ｊ．  Ｔａｎ，  Ｓ．  Ｌｅａｒｙ，  "Ｉｎ−ｌｉｎｅ  ｍｏｎｉｔｏｒｉｎｇ  ｏｆ  ａｄｖａｎｃｅｄ  ｃｏｐｐｅｒ  ｃｈｅｍｉｃａｌ  ｍｅｃｈａｎｉｃａｌ  ｐｌａｎａｒｉｚａｔｉｏｎ  ｐｒｏｃｅｓｓｅｓ  ｗｉｔｈ  ｐｉｃｏｓｅｃｏｎｄ  ｕｌｔｒａｓｏｎｉｃ  ｍｅｔｒｏｌｏｇｙ，"  Ｐｒｏｃ．  ＳＰＩＥ  Ｖｏｌ  ６１５２，  ６１５２２Ｃ，  Ｍｅｔｒｏｌｏｇｙ，  Ｉｎｓｐｅｃｔｉｏｎ  ａｎｄ  Ｐｒｏｃｅｓｓ  Ｃｏｎｔｒｏｌ  ｆｏｒ  Ｍｉｃｒｏｌｉｔｈｏｇｒａｐｈｙ，  Ｍａｒｃｈ  ２００６、およびＪ．  Ｄｕｋｏｖｉｃ，  "Ｃｏｐｐｅｒ  ｅｌｅｃｔｒｏｐｌａｔｉｎｇ，  ＣＭＰ  ｃｈａｌｌｅｎｇｅｓ  ｇｒｏｗ  ｍｏｒｅ  ｃｏｍｐｌｅｘ  ａｔ  ６５−ｎｍ  ｎｏｄｅ  ａｎｄ  ｂｅｌｏｗ"，  ＭＩＣＲＯ，  Ｖｏｌｕｍｅ  ２３，  Ｎｕｍｂｅｒ  ６  （Ｏｃｔ／Ｎｏｖ  ２００５）を参照されたい。
【００６５】
しかしながら、６５ｎｍ技術ノードへの移行は、いくつかのさらなる複雑性を追加した。線幅が縮小するとともに、横方向の線寸法が伝導電子の平均自由行路の範囲であるため、銅の抵抗が増加し始める。例えば、Ｗ．  Ｓｔｅｉｎｈｏｇｌ，  Ｇ．  Ｓｃｈｉｎｄｌｅｒ，  Ｇ．  Ｓｔｅｉｎｌｅｓｂｅｒｇｅｒ，  ａｎｄ  Ｍ．  Ｅｎｇｅｌｈａｒｄｔ，  "Ｓｉｚｅ−ｄｅｐｅｎｄｅｎｔ  ｒｅｓｉｓｔｉｖｉｔｙ  ｏｆ  ｍｅｔａｌｌｉｃ  ｗｉｒｅｓ  ｉｎ  ｔｈｅ  ｍｅｓｏｓｃｏｐｉｃ  ｒａｎｇｅ"，  Ｐｈｙｓｉｃａｌ  Ｒｅｖｉｅｗ  Ｂ，  ６６，  ０７５４１４  （２００２）を参照されたい。この影響は、線高さを増加することによって軽減することができ（例えば、Ｗ．  Ｚｈａｎｇ，  ｅｔ．  ａｌ．，  "Ｉｍｐａｃｔ  ｏｆ  ｌｉｎｅ  ｈｅｉｇｈｔ  ｏｎ  ｃｏｐｐｅｒ  ｒｅｓｉｓｔｉｖｉｔｙ  ａｎｄ  ｉｎｔｅｒｃｏｎｎｅｃｔ  ＲＣ  ｄｅｌａｙｓ：  ａ  ｇｅｏｍｅｔｒｙ  ａｐｐｒｏａｃｈ  ｔｏ  ｒｅｄｕｃｅ  ｔｈｅ  ｓｉｚｅ  ｅｆｆｅｃｔ"，  Ａｄｖａｎｃｅｄ  Ｍｅｔａｌｌｉｚａｔｉｏｎ  Ｃｏｎｆｅｒｅｎｃｅ，  Ｓｅｐｔ．  ２００５を参照されたい）、これは、ディッシングおよびエロージョンを最小限にすることによって達成することができる。これらの懸念に対処するために、抗ディッシングおよび抗エロージョンスラリーが開発された。
【００６６】
第２の大きな課題は、ＳｉＯ２、ＦＳＧ、またはさらには９０ｎｍノードで広く使用される第１世代ＳｉＣＯＨ材料と比較して、比較的機械的に弱い、低誘電率および超低誘電率絶縁材料の使用の増加である。これらの材料は、異なる研磨速度を有し、層間剥離、剥がれ、および亀裂を含む、様々な集積化問題を呈する。例えば、Ｇ．  Ｇｒｏｖｅｒ，  "Ｃｏｐｐｅｒ  ＣＭＰ  Ｆａｃｅｓ  ｉｔ  Ｓｈａｒｅ  ｏｆ  Ｃｈａｌｌｅｎｇｅｓ  ｆｏｒ  ｔｈｅ  Ｆｕｔｕｒｅ"，  Ｓｅｍｉｃｏｎｄｕｃｔｏｒ  Ｍａｇａｚｉｎｅ，  Ｍａｙ  ２００１を参照されたい。
【００６７】
４５ｎｍ以下の未来の技術ノードにおいては、プロセス仕様はより厳しくなりつつあり、また、ウエハ内の線幅および線高さのばらつきを最小化する必要性も増加している。したがって、ダイレベルおよびウエハレベルの両方で銅厚さを監視する必要は、最終的なチップ性能にとって重要となる。
【００６８】
表面形状測定等の技術は、その後のプロセスステップの表面トポグラフィおよび平面性を測定するのに有用であるが、それらが銅線厚さの直接測定結果を提供しないため、不十分である。また、表面形状測定技術は、開放フィールドエリアの初期のトレンチ深さまたはエロージョンが予想外に変化する場合、不正確な結果を提供し得る。電気試験は、最終的なデバイス性能との優れた相関関係を提供するが、低速であり、一般にオフラインで使用される。
【００６９】
光学限界寸法（ＯＣＤ）測定が、６５ｎｍ以下の技術ノードのトレンチ深さおよび幅の両方を測定するために推進されてきた。しかしながら、この技術の４５ｎｍノードへの拡張性は、重大な課題を課す。低プロセスノードでは、限界寸法は、現行の最小測定波長より大幅に小さくなり、同時に、本方法の実用性を制限し得る線厚さも減少されることが予測される。例えば、Ｆ．  Ｌ．  Ｔｅｒｒｙ  Ｊｒ．，  "Ａｃｃｕｒａｃｙ  Ｌｉｍｉｔａｔｉｏｎｓ  ｉｎ  Ｓｐｅｃｕｌａｒ−Ｍｏｄｅ  Ｏｐｔｉｃａｌ  Ｔｏｐｏｇｒａｐｈｙ  Ｅｘｔｒａｃｔｉｏｎ，"  Ｍｅｔｒｏｌｏｇｙ，  Ｉｎｓｐｅｃｔｉｏｎ，  ａｎｄ  Ｐｒｏｃｅｓｓ  Ｃｏｎｔｒｏｌ  ｆｏｒ  Ｍｉｃｒｏｌｉｔｈｏｇｒａｐｈｙ  ＸＶＩＩ，  Ｐｒｏｃｅｅｄｉｎｇｓ  ｏｆ  ＳＰＩＥ，  Ｖｏｌ  ５０３８  （２００３）  ５４７−５５８を参照されたい。
【００７０】
ピコ秒超音波系計測法は、１３０ｎｍから６５ｎｍ技術ノードまでの銅プロセス監視にうまく適応された。ピコ秒超音波は、例えば、Ｃ．  Ｍｏｒａｔｈ，  ｅｔ．  ａｌ．，  "Ｕｌｔｒａｓｏｎｉｃ  ｍｕｌｔｉ−ｌａｙｅｒ  ｍｅｔａｌ  ｆｉｌｍ  ｍｅｔｒｏｌｏｇｙ"，  Ｓｏｌｉｄ  Ｓｔａｔｅ  Ｔｅｃｈｎｏｌｏｇｙ，  Ｊｕｎｅ  １９９７に記載される。また、本技術の４５ｎｍノードへの拡張性も実証されている。本明細書において、プロセス監視（ダイレベルおよびウエハレベルの両方の均一性）のための実施例を提供することによって、エクスカーション検出に加えて、本技術のＣｕ電気めっきおよびＣＭＰエリアへの使用を記載する。この実績のある技術は、高速かつゲージを利用可能な測定を提供し、生産価値のある処理量でウエハ内、およびウエハ間の測定を可能にする。
【００７１】
ＩＩ．例示的な材料および方法
【００７２】
Ａ．試料
【００７３】
試料は、特定の製品要求に従って処理された８インチのウエハを含む。調査の標的エリアは、次の記載されるとおりである。Ｃｕ全面シート（１００×７０μｍ２）、金属密度５０％（１００×７０μｍ２）で、幅が０．６μｍのＣｕ線の配列、および金属密度６６％で、幅が１０μｍのＣｕ線の配列、。
【００７４】
Ｂ．ピコ秒超音波検出
【００７５】
ピコ秒超音波レーザーソナー（Ｌａｓｅｒ  Ｓｏｎａｒ）（ＰＵＬＳＥ、商標、Ｒｕｄｏｌｐｈ  Ｔｅｃｈｎｏｌｏｇｉｅｓ，  Ｉｎｃ．）計測法は、レーザー光を使用して、不透明膜の厚さおよび他の特性を測定する、非接触、非破壊的技術である。ピコ秒超音波は、レーザー光を使用して、金属薄膜の厚さおよび他の物理的性質を測定する、非接触、非破壊的技術である。ピコ秒超音波は、例えば、Ｃ．  Ｔｈｏｍｓｅｎ，  Ｈ．Ｔ．  Ｇｒａｈｎ，  Ｈ．  Ｊ．  Ｍａｒｉｓ，  ａｎｄ  Ｊ．  Ｔａｕｃ，  "Ｓｕｒｆａｃｅ  ｇｅｎｅｒａｔｉｏｎ  ａｎｄ  ｄｅｔｅｃｔｉｏｎ  ｏｆ  ｐｈｏｎｏｎ  ｂｙ  ｐｉｃｏｓｅｃｏｎｄ  ｌｉｇｈｔ  ｐｕｌｓｅ"，  Ｐｈｙｓｉｃａｌ  Ｒｅｖｉｅｗ  Ｂ，  Ｖｏｌ  ３４，  Ｎｏ．  ６，  ｐｐ．  ４１２９−４１３８、１９８６に記載される。
【００７６】
図３の、本発明の例示的な実施形態とともに使用するためのピコ秒超音波システム３００の簡易ダイアグラムを参照されたい。ピコ秒超音波技術は、０．１ｐｓ（ピコ秒）レーザー閃光を使用して、試料の表面上の小さな領域（５μｍ×７μｍ、平方マイクロメートル）の温度を上昇させる（通常、摂氏５〜１０度、℃）。例えば、Ｃ．  Ｔｈｏｍｓｅｎ  ｅｔ  ａｌ．，  "Ｓｕｒｆａｃｅ  ｇｅｎｅｒａｔｉｏｎ  ａｎｄ  ｄｅｔｅｃｔｉｏｎ  ｏｆ  ｐｈｏｎｏｎ  ｂｙ  ｐｉｃｏｓｅｃｏｎｄ  ｌｉｇｈｔ  ｐｕｌｓｅ"，  Ｐｈｙｓｉｃａｌ  Ｒｅｖｉｅｗ  Ｂ，  Ｖｏｌ．  ３４，  Ｎｏ．  ６，  ｐｐ．  ４１２９−４１３８、１９８６を参照されたい。不透明表面層は、ポンプパルス３３０からのエネルギーを吸収し、音速で多重積層体を通って下方向に進む、縦ひずみパルス（例えば、音波）を放つ。遭遇したいずれかの界面によって反射して戻されるひずみは、例えば、屈折率に局所的な変化をもたらす。
【００７７】
この変化は、ビームスプリッタ３２０によってポンプパルス３３０（非制限的な本実施例においては、パルスレーザー３１０によって作り出されが、また、第２のレーザーを使用してプローブパルスを作り出すことも可能である）からそれたプローブパルス３３５によって検出される。遅延段階、例えば、サーボ遅延３１５は、ポンプパルス３３０とプローブパルス３３５との間の時間を変化させ、ある期間にわたって生じる変化を検出できるようにする。ポンプパルス３３０およびプローブパルス３３５は、レンズ３２５を通して、ウエハ３４０に向けられてもよい。プローブパルス３３５は、膜と相互作用してプローブパルス応答信号３３７となり、これは、検出器３５０、例えば、フォトセルで検出される。
【００７８】
次いで、例えば、膜を通る一方向トリップの伝送時間を材料内の音速で乗算することによって、ウエハ３４０上の膜の特性、例えば厚さが測定される。プロセッサ３６０は、検出器３５０からの情報を使用して、膜の特性を判断するように構成される。例示的な実施形態においては、また、プロセッサ３６０は、ＣＭＰプロセス、およびＣＭＰプロセスを制御するためにプロセッサ３６０からの情報を使用する、制御システム３８０に連結されてもよい。
【００７９】
方法をサブミクロン範囲に拡張するために、第２の検出方法が導入された。エコー戻りは、試験部位の表面でわずかな移動を生じる。次いで、この移動は、プローブパルスビーム３３５を偏向させ、このプローブパルス応答信号３３７は、検出器で受信される（図４）。本方法の主な利点は、銅線を包囲するＩＬＤからの信号に対して、比較的鈍感なことである。
【００８０】
測定は、サブミクロン範囲で銅線を測定するための位置敏感型検出器（Ｐｏｓｉｔｉｏｎ  Ｓｅｎｓｉｔｉｖｅ  Ｄｅｔｅｃｔｏｒ：ＰＳＤ）（図４を参照）を備える、ＭｅｔａＰＵＬＳＥ−ＩＩシステム（Ｒｕｄｏｌｐｈ  Ｔｅｃｈｎｏｌｏｇｉｅｓ，  Ｉｎｃ）（図３を参照）によって実施されてもよい。図４は、非制限的な実施例として、２つの別個のセンサを示すが、他の実施形態においては、単一（例えば、位置敏感型）センサが使用されてもよいことに留意されたい。
【００８１】
図５は、２４００ÅのＣｕ膜からの典型的な反射率信号（例えば、図３のシステム３００のプロセッサ３６０によって測定される）を示す。図５にエコー位置が確認される。第１のエコーは、約１００ｐｓで表面に戻り、第２のエコーは、約２００ｐｓで到着する。膜の厚さは、次のように、エコー位置を使用して測定される。
厚さ＝材料内の音速×１／２（往復時間）、および
厚さ＝４８Å／ｐｓ×１／２（１００ｐｓ）＝２４００Å。
【００８２】
上記に見られるように、測定は、接着パッドの５μｍ×７μｍのレーザースポットサイズ、または３０μｍ×３０μｍと小さな線配列試験部位を用いて実施することができる。典型的な測定時間は、約２〜３秒である。この小さな試験部位内での測定能力、高速処理能力、およびピコ秒超音波の非破壊的な性質が、該技術を製品ウエハ上での厚さ計測法として適したものにしている。結果として、ピコ秒超音波系ＭｅｔａＰＵＬＳＥ計測法ツールは、銅プロセスを監視するために広く使用されている。
【００８３】
線幅が０．５μｍ／間隔が０．５μｍのサブミクロン線配列を測定する場合、レーザースポットは、多数の銅線および層間絶縁（ＩＬＤ）間隔を覆う。結果として生じる応答は、２Ｄ（横方向および縦方向）振動モードの重ね合わせであり、また、金属およびＩＬＤからの信号の畳み込みのため、さらに複雑である。測定を容易にするために、位置敏感型検出システム（ＰＳＤ）が開発された。金属線配列測定にＰＳＤ技術を使用する測定の詳細は、他の場所に記載される。例えば、前掲のＭ．  Ｈｓｉｅｈ  ｅｔ  ａｌ．，を参照されたい。
【００８４】
ＩＩＩ．例示的な結果
【００８５】
Ａ．ピコ秒超音波方法論の検証
【００８６】
ピコ秒超音波方法論は、いくつかの製品を、６つの銅金属化レベルすべてを通して特性化することによって検証された。該特性化の実施例を図６に示す。
【００８７】
ここで、Ｍ６ウエハからのピコ秒超音波信号が、ＳＥＭによって得られた対応する断面分析と比較される。図６Ａは、Ｃｕ０．６μｍ線配列上で記録されたＰＳＤ（位置敏感型検出器）信号を示し、一方、図６Ｂは、Ｃｕ全面シートボックス上の対応する信号を示す。両方の場合において、表面銅層の厚さを計算するために、明確に画定されたピークが使用される。図６Ｃは、図６ＡのＣｕ０．６μｍ線配列に対応するＳＥＭ結果を示し、一方、図６Ｄは、図６ＢのＣｕ全面シートボックスに対応するＳＥＭ結果を示す。
【００８８】
両技術による結果を、表１に要約する（表中、「ＰＵＬＳＥ」は、Ｃｕ厚さを測定するために、図３および図４のシステムが、使用されたことを意味する）。
2010520616.tif 000003
【００８９】
調査されたすべての厚さの範囲にわたるＳＥＭ厚さおよびＰＵＬＳＥ厚さの相関関係を図７にプロットする。そのようなＰＵＬＳＥ技術の精度は、銅を通る速度が４８Å／ｐｓであことを前提とすることによって得られ、これは、結晶方位が選択的に（１，１，１）である、ＣＭＰ後Ｃｕ材料の典型的な予測される音速である。例えば、Ｃ．  Ｄｅｔａｖｅｒｎｉｅｒ，  Ｄ．Ｄｅｄｕｙｔｓｃｈｅ，  Ｒ．Ｌ．  Ｖａｎ  Ｍｅｉｒｈａｅｇｈｅ，  Ｊ．Ｄｅ  Ｂａｅｒｄｅｍａｅｋｅｒ，  Ｃ．  Ｄａｕｗｅ，  "Ｒｏｏｍ−ｔｅｍｐｅｒａｔｕｒｅ  ｇｒａｉｎ  ｇｒｏｗｔｈ  ｉｎ  ｓｐｕｔｔｅｒ−ｄｅｐｏｓｉｔｅｄ  Ｃｕ  ｆｉｌｍｓ"，  Ａｐｐｌｉｅｄ  Ｐｈｙｓｉｃｓ  Ｌｅｔｔｅｒｓ，  ｖ  ８２  （１２），  ２４  Ｍａｒｃｈ  ２００３，  １８６３−５を参照されたい。
【００９０】
各回に１５回の連続静的反復測定を実施することによって、すべての金属レベルにおいて、ピコ秒超音波厚さ結果の測定再現性が試験された。さらに、それぞれのウエハは、取り付けおよび取り外しが１０回行われ、同一ダイで再測定された。結果は、表２に示される。
2010520616.tif 000004
【００９１】
静的または動的モードのいずれかにおける、結果の標準偏差率（％）は、０．８パーセント内であり、これは、該技術がロバスト制御方法であることを示す。
【００９２】
エロージョン・アンド・ディッシング適用
【００９３】
Ｃｕパッドにわたるディッシング効果、および線配列上のエロージョンは、次の金属レベルに残留物をもたらし得る。計測制御は、通常、偏光解析法および高解像度形状測定（ＨＲＰ）を統合することによって対処されるが、ＰＵＬＳＥ技術は、計測制御（例えば、ＣＭＰ制御）もできることが実証された。上記のＣ．  Ｄｅｔａｖｅｒｎｉｅｒ  ｅｔ  ａｌ．を参照されたい。確かに、偏光解析器は、ＩＬＤ厚さのみを提供することができ、Ｃｕ厚さを提供することができず、一方、ＨＲＰは、針をウエハに直接物理接触させる必要がある。これは、ウエハに物理的損傷に加えて汚染をもたらす可能性があり、この技術の信頼性および有用性を低下させる。本ＰＵＬＳＥ技術は、Ｃｕ構造を通して、直接厚さプロファイルを特性化することができる。本目的で、等間隔で分離された部位の配列は、両Ｃｕ構造にわたり、Ｘ方向に測定される。典型的な実施例が、図８に報告される。
【００９４】
予測と一致して、ＩＬＤによって包囲されるＣｕパッドは、中央が除去速度が最低である端部より薄くなるように研磨される。また、同一効果は、線配列でも明白であるが、ＩＬＤマトリックスに埋め込まれるため、ここでは、厚さのばらつきは、パッド上よりも小さい。
【００９５】
ＰＵＬＳＥ結果およびＨＲＰ結果を比較するために、いくつかのダイ上のパッド構造にわたり、ＭｅｔａＰＵＬＳＥ−ＩＩによるディッシングプロファイルが繰り返された。非常に重要なばらつきが報告され、図９に表されるように、超音波結果は、ＨＲＰによって報告される動向に完全に従う。ピコ秒超音波による明白な過小評価は、２つの技術によって走査された異なるエリアを用いて説明することができる。事実、ＨＲＰプロファイルは、全面シートＣｕボックスを外側（ＩＬＤ）から内側に測定することによって実施され、一方、ＭｅｔａＰＵＬＳＥ−ＩＩは、ＩＬＤ部分と比較して、より多くの材料が除去されるＣｕボックスの内側のみが測定される。
【００９６】
ＰＵＬＳＥ技術がＩＬＤ材料を測定できることを実証した（例えば、Ｌ．  Ｃｈａｐｅｌｏｎ  ｅｔ  ａｌ．，  "Ｕｓｉｎｇ  ｕｌｔｒａｓｏｎｉｃｓ  ｔｏ  ｍｅａｓｕｒｅ  ｔｈｅ  ｓｔｒｅｎｇｔｈ  ｏｆ  ｐｏｒｏｕｓ  ＵＬＫ  ｄｉｅｌｅｃｔｒｉｃｓ"，  Ｓｏｌｉｄ  Ｓｔａｔｅ  Ｔｅｃｈｎｏｌｏｇｙ，  Ｎｏｖｅｍｂｅｒ  ２００６，  ３３−３６を参照）としても、ＣＭＰフローの結果として、Ｃｕ層の下端は、ＩＬＤ積層体との共通基線を有さない。エロージョンおよびディッシングパラメータの評価は、それらが定義されるように、銅層の下に位置する酸化物の測定を必要とするであろう。図１０は、ＳＥＭによって見られるような、実際の積層体組成を示す。
【００９７】
しかしながら、パッドおよびＣｕ線の絶対厚さを測定することは、ＣＭＰプロセスを完全に制御するのに、依然として十分である。ケーススタディとして、ＣＭＰ圧力を増加させながら処理されたＭ６ウエハのセットによって、Ｃｕ線上のエロージョンおよびＣｕパッドにわたるディッシングを本明細書において調査した。ＭｅｔａＰＵＬＳＥ−ＩＩシステムによって、９つのダイ／ウエハ上で、全面シートおよび線配列（幅が０．６μｍ）の厚さが測定された。２５個すべての処理されたウエハのＣｕ線の平均厚さおよび対応するシート抵抗が、図１１に示される。全面シート上および線の配列上での厚さ結果は、概して同一の動向に従う。予測されるように、銅線は、対応する全面シートより厚い結果となった。これは、概して、近接するＩＬＤが最低除去速度を呈し、Ｃｕが最高除去速度を呈するという事実によるものである。その結果、線配列と比較して、より多くのＣｕが全面シートから除去される。さらに、ＣＭＰプロセスの圧力の増加を考慮する場合、さらにより多くのＣｕ材料が全面シートおよび線配列の両方から除去される。最後に、ＣＭＰプロセスによって印加される圧力が高くなるにつれて、全面シートと線との間の厚さの差は、減少される。
【００９８】
特に、線配列の厚さは、シート抵抗と完全に反比例する。この結果は、ＰＵＬＳＥ技術によってもたらされる厚さパラメータが、最終的な電気的性能と直接相互関係し得ることを証明する。
ＩＶ．様々な線構造上の電気めっきされた銅の特性化
【００９９】
ピコ秒超音波は、部分的に研磨されたウエハ上に加えて、ＣＭＰ前の電気めっきされた銅を測定することができる。図１２Ａは、電気めっき後の広幅線配列（幅が約１００μｍ、密度が５０パーセント）の概略図を示し、部分ＣＭＰ後の同一構造が図１２Ｂに表される。線走査測定は、両ウエハ上の開放フィールドおよびトレンチを被覆する構造にわたり、行われた。結果は、それぞれ、図１２Ｃおよび図１２Ｄに図示される。
【０１００】
図１２Ｃにおいては、電気めっき後、ＥＣＰ（電気めっきされた）Ｃｕ厚さは、開放フィールドおよびトレンチ構造の両方の上で、約１．６μｍと測定された。部分ＣＭＰ後、開放フィールド領域内の銅厚さは、約４５００Åであり、トレンチ内では、約１．１μｍである。パターン依存性電気めっき効果は、容易に分かる。広幅トレンチを充填するのに必要な時間は、開放フィールドエリア内の銅ビルドアップをもたらし、したがって銅厚さは、開放フィールドおよびトレンチともに同程度となる。しかしながら、サブミクロン線構造上では、線配列の上の銅ビルドアップは、線の「超充填」をもたらす。結果として、トレンチ内の銅は、開放フィールドより厚くなる。
【０１０１】
図１３Ａおよび図１３Ｂは、ＥＣＰ後および部分的に研磨された線構造（線幅が０．２５μｍ、密度が５０パーセント）の概略図を示し、図中、Ｘは、測定点を示す。図１３Ｃおよび１３Ｄは、それぞれ、ＣＭＰ前ウエハおよび部分的に研磨されたウエハ上での開放フィールドとサブミクロン線エリアとの間で測定されたＣｕ厚さを比較する。図１３Ｃに見られるように、トレンチの超充填により、トレンチ厚さ（１．９μｍ）は、開放フィールド厚さ（１．５μｍ）より高い。部分ＣＭＰ後、トレンチにオーバーバーデンを加えた合計厚さは、開放フィールド厚さ３８００Åと比較して、約９０００Åである。
【０１０２】
図１４Ａにおいては、ＣＭＰ前の線配列構造（図１４Ｂを参照）の生データの実施例が示される。１のラベルが付けられた第１のエコーは、４５０ｐｓで現れ、銅オーバーバーデンの厚さに対応し、２のラベルが付けられた６８０ｐｓの第２のエコーは、線配列およびオーバーバーデンの合計厚さに対応する。線配列厚さは、２つのエコー間の時間差から得られる。上述される方法および装置を使用する、ＣＭＰ前線構造のピコ秒超音波測定結果は、ＣＭＰ後厚さ測定結果との優れた相関関係を示し、走査電子顕微鏡（ＳＥＭ）を使用することによって確認された。
【０１０３】
同一トレンチ深さを有するが、異なる標的厚さでめっきされたウエハが、ピコ秒超音波を使用して測定された。ＣＭＰ前測定結果は、めっきされた状態のウエハで、Ｃｕオーバーバーデンが７５００Å〜９７００Åであるが、トレンチ深さ（配列厚さ）は、約４１００Åであることを示した。ピコ秒超音波による合計厚さ（銅オーバーバーデン＋線配列）測定結果は、図１５Ａに見られるように、ＳＥＭ測定結果によって提供される合計厚さの数との優れた相関関係を示した。ＣＭＰ前測定結果とＣＭＰ後測定結果を比較するために、２セットのウエハが研磨された。線配列のＣＭＰ後測定結果は、ＳＥＭ厚さに加え、ＣＭＰ前配列測定結果との優れた一致を示した（図１５Ｂ）。ＣＭＰ後の線配列厚さは、約４０００Åであった。０．１４μｍ、５０パーセント密度の線のデータを、下の表１に要約する。
2010520616.tif 000005
【０１０４】
これらのようなＣＭＰ前測定結果は、見込まれるプロセスエクスカーションを特定し、ＣＭＰステップの前にそれらを補正する機会を提供する。
【０１０５】
パターン依存性ＣＭＰの特性化
【０１０６】
２つの異なる製品上で、それらを異なる時間研磨し、ピコ秒超音波を使用して残銅厚さを測定することによって、パターン依存性ＣＭＰの影響が調査された。図１６は、ＡおよびＢとして識別される、異なるダイ配置を有する２つの製品の銅厚さ対ＣＭＰ研磨時間（Ｔ１＜Ｔ２＜Ｔ３）のプロットを示す。
【０１０７】
測定に、線配列（同一幅および密度）および隣接する接着パッドが選択された。時間Ｔ１で、製品Ｂ（ＬＢ）上の線配列は、製品Ａ（ＬＡ）と比較して、大幅なオーバーバーデンを示した。線厚さを製品Ｂの工程範囲内まで減少させるために、追加研磨（時間Ｔ２および時間Ｔ３）を必要とする。時間Ｔ３で、両方の製品の線配列厚さ（約２５００Å）が同等となり、各製品の最適研磨時間が確立された。
【０１０８】
また、比較のために、接着パッドの測定結果を示す。予想されるように、接着パッドは、線配列よりずっと早い速度で研磨される。製品Ａでは、時間Ｔ１で、パッドは、線配列より８００Å薄い。また、製品Ａ上の接着パッド（パッドＡ）はまた、製品Ｂ（パッドＢ）より早い速度で研磨される。これも、接着パッド測定結果のみに依存することによってプロセスを監視する代わりに、線構造上を直接測定する必要性を示す。ピコ秒超音波測定結果によって提供されるフィードバックを使用し、さらなるウエハ処理のためのＣＭＰプロセスおよび研磨時間が最適化された。
【０１０９】
ディッシングおよびエロージョン測定結果
【０１１０】
図１６に見られるように、接着パッドは、より容易に研磨され、また、線配列と比較して大規模なディッシングを示す。図１７Ａおよび図１７Ｂは、１００μｍ×１００μｍの接着パッドにわたる高解像度線走査（５μｍステップ）、および中心ダイのサブミクロン線構造にわたる同様の走査を示す。接着パッドは、線配列（約１８００Å）よりほぼ５０パーセント薄い（約９００Å）。プロセス監視の方策が接着パッド測定結果のみに依存する場合、線の銅厚さが十分にプロセス許容範囲内であるにも関わらず、ウエハの不要な破棄をもたらし得る。
【０１１１】
ＣＭＰプロファイルを得るための、接着パッドおよび線配列のウエハ内均一性マップは、それぞれ、図１８Ａおよび１８Ｂに示される。パッドおよび線配列の中心で、一点測定が行われた。接着パッドおよび線配列は、異なるＣＭＰプロファイルを示す。接着パッドは、ウエハの中心および右側端部でより厚い。線配列プロファイルは、上端ダイおよび中間ダイが、中心および他の端部より容易に研磨されることを示す。
【０１１２】
ウエハマップ測定結果を、ウエハ上で測定された６０個のダイの電気試験と比較した。図１９Ａおよび１９Ｂは、それぞれ、接着パッドおよびＣｕ線厚さの電気試験データの相関関係を示す。パッドおよび線配列の両方で、２つの技術間の優れた相関関係（Ｒ２＞０．９）が得られる。電気試験データとのそのような相関関係は、線配列、特に６５ｎｍ以下の技術ノード上でプロセス制御測定を行うための必要条件である。高性能デバイス動作では、線は、高速かつ低所要電力を実現するために、所望の抵抗で維持されるべきである。電気的測定をインラインプロセス制御として使用することは実用的ではないため、確信を持ってピコ秒超音波を採用することができる。
【０１１３】
また、ＴＥＭ厚さと相関があることによって、線配列上でのピコ秒超音波測定の精度が検証された。ピコ秒超音波を使用して、９００〜１８００Åの範囲に及ぶ厚さの合計１０個のウエハが測定され、ＴＥＭ画像を得るために、同一ダイが切断された。図２０は、Ｒ２が０．９９である、ＴＥＭとピコ秒超音波との間の優れた相関関係を示す。
【０１１４】
エクスカーション検出
【０１１５】
ピコ秒超音波測定結果を使用する線配列監視の方策は、プロセス許容範囲に従うウエハの初期ＤＯＥ（実験計画（ｄｅｓｉｇｎ−ｏｆ−ｅｘｐｅｒｉｍｅｎｔｓ））セットを用いて設定される。製法開発および最適化は、これらのウエハおよび先進モデリング（ＥＡＳｙ（商標））を使用して実行される。ウエハ上でのダイサンプリングは、プロセスの成熟度に依存する。初期開発およびプロセス調整中、測定は、ウエハ全体にわたって行われる。
【０１１６】
過度に研磨されたウエハ、研磨が不十分なウエハ、または残留層の存在等のいかなる処理ミスも、ウエハを後続のプロセスステップに移動する前に特定され、フラグが立てられる。ピコ秒超音波は、その小さな測定寸法のため、ウエハのぎりぎりの端部（端部から１ｍｍ）を測定することができ、したがって、非常に正確なウエハ内均一性を提供する。図２１Ａにおいては、過度に研磨された端部ダイを有するウエハのウエハ内均一性プロファイルが示される。高圧力研磨中、このウエハ上の端部ダイの大部分は、ウエハ中心（１４００Å）と比較して、過度に研磨されている（８００Å）。また、比較のために、大幅に改善されたプロセスによるデータが図２１Ｂに示される。ウエハの中心での銅厚さは約１４００Åであり、端部ダイでは、約１１００Åである。
【０１１７】
端部プロファイル適用
【０１１８】
本適用においては、ウエハの端部の近傍へのＣＭＰプロセスの効果に注目する。２つの線間に５μｍのＩＬＤを有する、幅が１０μｍの線の構造が、Ｙ軸がウエハのノッチを通過する、ＸおよびＹ直径（例えば、軸）を通して特性化された。製品設計のため、本構造は、ウエハの端部の非常に近くで繰り返され、例えば、ＣＭＰプロセスの影響は、端部からの距離の関数として単一Ｃｕ線上で監視され得る。この線の構造上で、測定は、Ｘ方向に端部から最大４ｍｍ、およびＹ方向に最大７ｍｍ伸び得、ノッチの存在によって制限されている。異なるロットからの２つのウエハが測定された。
【０１１９】
Ｘ直径にわたり、両ウエハは、ウエハの端部に近づくとともに、Ｃｕ材料の大幅な減少を示した（データは図示せず）。Ｙ方向を見ると、状況は異なる（図２２）。この場合、第２の測定されたウエハは、第１の測定されたウエハより確実に平坦である。厚さの減少は、中心から端部でたったの１０００Å前後であり、一方、前述の場合では、減少は３０００Åを上回った。
【０１２０】
展望
【０１２１】
ピコ秒超音波技術は、デュアルダマシン構造によって要求されるＣＭＰ処理を最適化するための計測学的解決策として立証された。特に、サブミクロンスケールの全面シートおよび線配列のＣｕ厚さを測定する能力は、同様にエロージョンおよびディッシング効果の優れた制御を提供する。記載される方法論は、いくつかの異なる製品に対し、および製品フローによって必要とされる６つの金属レベルすべてを通して、広範囲に試験された。
【０１２２】
全体的視野から見ると、ピコ秒超音波調査は、ＣＭＰステップの前の一回測定で、トレンチ内およびその上のＣｕ材料の厚さを測定することによって、Ｃｕ電気めっきされた開始材料の成膜の誤りの評価に拡張することができる。
【０１２３】
４５ｎｍノードウエハに至るまでのこれらの技術拡張性が実証された。線配列測定（厚さ＜１０００Ａ）の再現性性能（１シグマ標準偏差）は、０．５パーセント未満であり、十分にプロセス制御要求内である。
【０１２４】
線配列および固体パッドの両方の上で、電気めっきされた銅およびＣＭＰプロセスを監視するためのピコ秒超音波の使用が記載されてきた。該技術は、電気めっきおよびＣＭＰプロセスにフィードバック、フィードフォワード情報を提供するために、自動プロセス制御に採用することができる。本方法の精度は、ＳＥＭおよびＴＥＭの両方との優れた相関関係を示している。また、プロセス制御に重要な電気試験データとの優れた相関関係も立証された。該技術が下に位置する層に敏感ではないことから、測定は、すべての金属化レベル（Ｍ１〜Ｍ８）の構造上で直接行うことができる。プロセスを監視するための方策を提供するように、ダイレベルおよびウエハレベルの両方で、測定を迅速に行うことができ、これは、未来の技術ノードで必要条件となる。また、４５ｎｍノードへの本技術の拡張性も、有望な結果で実証された。
【０１２５】
さらに、記載される技術は、自動欠陥カテゴリー化に使用されてもよい。試料ＩＣの特性を判断できる場合もある。これらの特長は、製造プロセスが、欠陥ＩＣをもたらしているかどうかを判断するために、評価できる場合もある。さらに、個々のＩＣを、例えば、追加プロセスステップによって、救えるか、または該ＩＣを廃棄しなければならないかを判断するために、評価できる場合もある。
【０１２６】
図２３は、本発明に係る、製造プロセスを評価するための例示的な方法の簡易化フローチャートを図示する。ブロック２３１０で、光学ポンプビームパルスを生成し、該光学ポンプビームパルスを試料の表面に向ける。ブロック２３２０において、プローブパルスを生成し、該プローブパルスを試料の表面に向ける。ブロック２３３０において、プローブパルス応答信号を検出する。音響信号に応じて変化するプローブパルスの変化が、プローブパルス応答信号を形成する。ブロック２３４０において、プローブパルス応答信号に基づき、試料を作るために使用される、少なくとも１つの製造プロセスステップの評価が行われる。
【０１２７】
本発明に係る、例示的な実施形態は、製造プロセスを評価するための方法である。該方法は、光学ポンプビームパルスを生成することと、該光学ポンプビームパルスを試料の表面に向けることと、を含む。プローブパルスを生成し、該プローブパルスを試料の表面に向ける。プローブパルス応答信号を検出する。音響信号に応じて変化するプローブパルスの変化が、プローブパルス応答信号を形成する。試料を作るために使用される、プローブパルス応答信号に基づいて、１つ以上の製造プロセスステップの評価情報が形成される。
【０１２８】
上記の方法のさらなる例示的な実施形態においては、評価情報を形成することは、プローブパルス応答信号を、試料の１つ以上の特性と関連付けることを含み、１つ以上の製造プロセスステップの評価情報を形成することは、試料の１つ以上の特性に基づく。１つ以上の特性は、絶縁パッドの厚さ、銅パッドの厚さ、または線配列の厚さであってもよい。さらに、評価は、１つ以上の製造プロセスステップが、許容誤差内で試料の１つ以上の特性を作り出しているかどうかを判断することを含んでもよい。
【０１２９】
上記の方法のいずれかの別の例示的な実施形態においては、製造プロセスは、化学機械平坦化プロセスである。
【０１３０】
上記の方法のいずれかのさらなる例示的な実施形態においては、方法は、第１の製造プロセスを使用して試料を作出することを含む。また、該方法は、１つ以上の製造プロセスステップの評価に基づき、第１の製造プロセスを自動的に調節して、第２の製造プロセスを作成することを含んでもよい。調節することは、第１の製造プロセスに１つ以上の矯正プロセスステップを追加すること、および／または第１の製造プロセス内の１つ以上の製造ステップの通常プロセスパラメータを修正することを含んでもよい。
【０１３１】
上記の方法のいずれかの別の例示的な実施形態においては、方法は、１つ以上の製造プロセス評価に基づき、１つ以上の他の試料の生産を停止することを含む。
【０１３２】
上記の方法のいずれかのさらなる例示的な実施形態においては、１つ以上の製造プロセスステップを評価することは、１つ以上の製造プロセスステップが、１つ以上の所望の基板特性を満足する試料の作出をもたらしているかどうかを判断することを含む。
【０１３３】
上記の方法のいずれかの別の例示的な実施形態においては、プローブパルスの変化を検出することは、プローブパルスの偏位を検出するステップ、および／または試料の反射率の変化を検出することを含む。
【０１３４】
上記の方法のいずれかのさらなる例示的な実施形態においては、方法は、コンピュータ可読記憶媒体に記憶されるコンピュータプログラム命令の実行の結果として実施される。
【０１３５】
本発明に係る、別の例示的な実施形態は、製造プロセスを評価するための装置である。装置は、光学ポンプビームパルスを生成し、該光学ポンプビームパルスを試料の表面に向け、音響信号を生成し、プローブパルスを生成し、該プローブパルスを試料の表面に向けるように構成される、光源を含む。プローブパルス応答信号を検出するために、検出器が含まれる。プローブパルス応答信号は、音響信号に応じて変化するプローブパルスの変化に基づいて形成される。また、プローブパルス応答信号に基づいて、試料を作るために使用される第１の製造プロセスの１つ以上の製造プロセスステップの評価情報を形成しうる処理ユニットも含まれる。
【０１３６】
上記の装置のさらなる例示的な実施形態においては、また、処理ユニットは、プローブパルス応答信号を試料の１つ以上の特性と関連付け、該試料の１つ以上の特性に基づいて評価情報を形成することができる。１つ以上の特性は、絶縁パッドの厚さ、銅パッドの厚さ、または線配列の厚さであってもよい。
【０１３７】
上記のいずれかの装置の別の例示的な実施形態においては、また、処理ユニットは、少なくとも１つの製造プロセスステップの評価に基づいて第１の製造プロセスを自動的に調節し、第２の製造プロセスを作成することができる。
【０１３８】
上記のいずれかの装置のさらなる例示的な実施形態においては、検出器は、プローブパルスの偏位および／または試料の反射率の変化を検出することができる。
【０１３９】
本発明に係る、別の例示的な実施形態は、製造プロセスを評価するための装置である。装置は、光学ポンプビームパルスを生成し、該光学ポンプビームパルスを試料の表面に向けるための第１の手段を含む。プローブパルスを生成し、該プローブパルスを試料の表面に向けるための第２の手段が含まれる。装置は、プローブパルス応答信号を検出するための手段を含む。音響信号に応じて変化するプローブパルスの変化が、プローブパルス応答信号を形成する。プローブパルス応答信号に基づき、試料を作るために使用される、少なくとも１つの製造プロセスステップの評価情報を形成するための評価手段が含まれる。
【０１４０】
上記の装置のさらなる例示的な実施形態においては、第１の生成手段は、パルスレーザーであり、第２の生成手段は、パルスレーザーであり、検出手段は、検出器であり、評価手段は、処理ユニットである。
【０１４１】
前述の説明は、例示的かつ非制限的な実施例を用いて、発明者によって現在熟慮される、本発明の実施形態を実施するために最善の技術の完全かつ有益な説明を提供してきた。しかしながら、付随の図面および添付の特許請求の範囲と併せて読まれる場合、前述の説明を考慮し、様々な修正および適合が、当業者にとって明らかとなり得る。本発明の教示のすべてのそのような、および同様の修正は、依然として本発明の範囲内である。
【０１４２】
さらに、例示的な本発明の実施形態の特長のいくつかは、利益を得るために、対応する他の特長を使用することなく使用することができる。そのように、前述の説明は、本発明の実施形態の原理の一例でしかなく、それらの制限ではないと見なされるべきである。
【図１】
2010520616.tif 000006
【図２】
2010520616.tif 000007
【図３】
2010520616.tif 000008
【図４】
2010520616.tif 000009
【図５】
2010520616.tif 000010
【図６Ａ】
2010520616.tif 000011
【図６Ｂ】
2010520616.tif 000012
【図６Ｃ】
2010520616.tif 000013
【図６Ｄ】
2010520616.tif 000014
【図７】
2010520616.tif 000015
【図８】
2010520616.tif 000016
【図９】
2010520616.tif 000017
【図１１】
2010520616.tif 000018
【図１２Ａ】
2010520616.tif 000019
【図１２Ｂ】
2010520616.tif 000020
【図１２Ｃ】
2010520616.tif 000021
【図１２Ｄ】
2010520616.tif 000022
【図１３Ａ】
2010520616.tif 000023
【図１３Ｂ】
2010520616.tif 000024
【図１３Ｃ】
2010520616.tif 000025
【図１３Ｄ】
2010520616.tif 000026
【図１４Ａ】
2010520616.tif 000027
【図１４Ｂ】
2010520616.tif 000028
【図１５Ａ】
2010520616.tif 000029
【図１５Ｂ】
2010520616.tif 000030
【図１６】
2010520616.tif 000031
【図１７Ａ】
2010520616.tif 000032
【図１７Ｂ】
2010520616.tif 000033
【図１８Ａ】
2010520616.tif 000034
【図１８Ｂ】
2010520616.tif 000035
【図１９】
2010520616.tif 000036
【図２０】
2010520616.tif 000037
【図２１Ａ】
2010520616.tif 000038
【図２１Ｂ】
2010520616.tif 000039
【図２２】
2010520616.tif 000040
【図２３】
2010520616.tif 000041
【図１０】
2010520616.tif 000042
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
光学ポンプビームパルスを生成し、前記光学ポンプビームパルスを試料の表面に向けて、音響信号を生成することと、
プローブパルスを生成し、前記プローブパルスを前記試料の前記表面に向けることと、
前記音響信号に応じて変化する前記プローブパルスの変化が形成するプローブパルス応答信号を検出することと、
前記プローブパルス応答信号に基づき、前記試料を作るために使用される少なくとも１つの製造プロセスステップの評価情報を形成することと、
を含む、方法。
【請求項２】
前記評価情報を形成することは、
前記プローブパルス応答信号を、前記試料の少なくとも１つの特性と関連付けることと、
前記試料の前記少なくとも１つの特性に基づき、前記少なくとも１つの製造プロセスステップの前記評価情報を形成することと、を含む、請求項１に記載の方法。
【請求項３】
前記少なくとも１つの特性は、絶縁パッドの厚さ、銅パッドの厚さ、および線配列の厚さのうちの少なくとも１つである、請求項２に記載の方法。
【請求項４】
前記評価情報は、前記少なくとも１つの製造プロセスステップが、前記試料の前記少なくとも１つの特性を許容誤差内でもたらしているかどうかについての判定を含む、請求項２に記載の方法。
【請求項５】
前記製造プロセスは、化学機械平坦化プロセスである、請求項１から４のいずれかに記載の方法。
【請求項６】
第１の製造プロセスを使用して、前記試料を作出することをさらに含む、請求項１から５のいずれかに記載の方法。
【請求項７】
前記少なくとも１つの製造プロセスステップの前記評価情報に基づき、前記第１の製造プロセスを自動的に調節して、第２の製造プロセスを作成することをさらに含む、請求項６に記載の方法。
【請求項８】
前記調節することは、前記第１の製造プロセスに少なくとも１つの矯正プロセスことを追加することを含む、請求項７に記載の方法。
【請求項９】
前記調節することは、前記第１の製造プロセスの一部を含む、少なくとも１つの製造ことの通常プロセスパラメータを修正することを含む、請求項７に記載の方法。
【請求項１０】
前記少なくとも１つの製造プロセスの前記評価情報に基づき、少なくとも１つの他の試料の生産を停止することをさらに含む、請求項１から９のいずれかに記載の方法。
【請求項１１】
前記少なくとも１つの製造プロセスステップの前記評価情報は、前記少なくとも１つの製造プロセスステップが、少なくとも１つの所望の基板特性を満足する試料の作出をもたらしているかどうかについての判定を含む、請求項１から１０のいずれかに記載の方法。
【請求項１２】
前記プローブパルスの変化を検出することは、前記プローブパルスの偏位を検出すること、および前記試料の反射率の変化を検出することのうちの少なくとも１つを含む、請求項１から１１のいずれかに記載の方法。
【請求項１３】
コンピュータ可読記憶媒体に記憶されるコンピュータプログラム命令の実行の結果として実行される、請求項１から１２のいずれかに記載の方法。
【請求項１４】
光源と、検出器と、処理ユニットとを備える装置であって、
前記光源は、
・  光学ポンプビームパルスを生成し、
・  音響信号を生成するために、前記光学ポンプビームパルスを試料の表面に向け、
・  プローブパルスを生成し、
・  前記プローブパルスを前記試料の前記表面に向ける
ように構成され、
前記検出器は、前記音響信号に応じて変化する前記プローブパルスの変化に基づいて形成されるプローブパルス応答信号を検出するように構成され、
前記処理ユニットは、前記プローブパルス応答信号に基づき、前記試料を作るために使用される第１の製造プロセスの少なくとも１つの製造プロセスステップの評価情報を形成するように構成される、
装置。
【請求項１５】
前記処理ユニットは、さらに、
前記プローブパルス応答信号を前記試料の少なくとも１つの特性と関連付け、
前記試料の前記少なくとも１つの特性に基づいて前記評価情報を形成する、
ように構成される、請求項１４に記載の装置。
【請求項１６】
前記少なくとも１つの特性は、絶縁パッドの厚さ、銅パッドの厚さ、および線配列の厚さのうちの少なくとも１つである、請求項１５に記載の装置。
【請求項１７】
前記処理ユニットは、前記少なくとも１つの製造プロセスステップの前記評価情報に基づき、前記第１の製造プロセスを自動的に調節して、第２の製造プロセスを作成するようにさらに構成される、請求項１４から１６のいずれかに記載の装置。
【請求項１８】
前記検出器は、前記プローブパルスの偏位、および前記試料の反射率の変化のうちの少なくとも１つを検出するように構成される、請求項１４から１７のいずれかに記載の装置。
【請求項１９】
光学ポンプビームパルスを生成し、前記光学ポンプビームパルスを試料の表面に向けて、音響信号を生成する第１の手段と、
プローブパルスを生成し、前記プローブパルスを前記試料の前記表面に向ける第２の手段と、
前記音響信号に応じて変化する前記プローブパルスの変化が形成するプローブパルス応答信号を検出する手段と、
前記プローブパルス応答信号に基づき、前記試料を作るために使用される、少なくとも１つの製造プロセスステップの評価情報を形成する評価手段と、を備える、装置。
【請求項２０】
前記第１の生成手段はパルスレーザーであり、前記第２の生成手段は前記パルスレーザーであり、前記検出手段は検出器であり、前記評価手段は処理ユニットである、請求項１９に記載の装置。
【国際調査報告】
2010520616.tif 000043